FR 2930558 A1 20091030 FR 0852724 A 20080423 PARTICULE DE SILICE COMPRENANT UN COMPOSÉ ORGANOLANTHANIDE, PROCÉDÉ DE PRÉPARATION ET UTILISATIONS DESCRIPTION 5 DOMAINE TECHNIQUE La présente invention appartient au domaine des particules de silice nano-structurées. La presente invention concerne, plus particulièrement, des particules de silice nana- 10 structurées contenant des complexes de lanthanides, leur procédé de préparation et leur utilisation en tant que traceurs multi-luminescents pour une application de marquage anti-contrefaçon et/ou en biotechnologie. 15 ÉTAT DE LA TECHNIQUE ANTÉRIEURE L'idée d'encapsuler des molécules fluorescentes dans de la silice est aujourd'hui assez répandue. De nombreuses communications relatent déjà cette étape [1], [2] et [3]. Ce réenrobage permet 20 d'obtenir une structure cœur/coquille dont les effets sont principalement : - une augmentation de la photostabilité due à la présence de la matrice de silice qui joue un rôle de barrière, 25 - une exaltation de la luminescence par le regroupement de plusieurs molécules fluorescentes par nanoparticule, et - une compatibilité accrue de la nanoparticule avec différents milieux notamment biologiques. Cette propriété est principalement due à la forte réactivité de surface de la silice. De telles nanoparticules de silice encapsulant des molécules fluorescentes peuvent être utilisées dans de nombreux domaines comme les traceurs en biologie ou la lutte contre la contrefaçon. L'état de la technique décrit déjà des nanoparticules de silice associées à des lanthanides. Toutefois, la plupart du travail décrit dans la littérature associant nanoparticules de silice et lanthanides concerne des composés inorganiques que sont les oxydes de lanthanides. Le plus gros désavantage de ces systèmes est la haute énergie nécessaire pour sensibiliser l'émission de la luminescence. L'incorporation des lanthanides dans des molécules organiques l'émission luminescente (UV-vis) en augmentant l'effet d'� antenna �. adaptées permet d'exciter à des énergies plus faibles le coefficient d'absorption par Très peu d'exemples décrivent des complexes organométalliques de lanthanides incorporés dans des nanoparticules de silice et tous concernent des lanthanides qui émettent dans le visible. La publication de Y. Chen et Z. Lu [4] décrit une nanoparticule contenant un complexe organométallique luminescent à base d'europium (Eu) servant de traceur fluorescent pour la reconnaissance de l'ADN. Cette publication décrit l'incorporation d'un complexe polyaminocarboxylate d'Eu appelée Coumarin102- DTPA-Eu dans une nanoparticule de polyaminocarboxylate et non dans une particule de silice. Le matériau polyaminocarboxylate limite par rapport à la silice (ou au polysiloxane) les possibilités de fonctionnalisation de surface pour l'interface avec le vivant dans le cas des traceurs pour la biologie ou avec le matériau à marquer pour l'application marqueur anti-contrefaçon. D'autres publications décrivent l'incorporation de complexes organométalliques dans des nanoparticules de latex d'un diamètre d'environ 107 nm [5] et [6]. Dans ces publications et dans deux autres références, l'incorporation de complexes organométalliques à base de APS-BHHVT-Eu3+ dans une nanoparticule de silice est décrite [5], [7] et [8]. L'incorporation de complexes dans des billes de zirconium pour la réalisation de traceurs pour la biologie a également été publiée [9]. H. Hakala et al. [10] décrit l'incorporation d'un complexe d'europium (thiénylpyridine et (3-diketon) dans des billes de polystyrène. Une publication de S. Santra et al. [11] décrit une méthode de synthèse par voie sol-gel en microémulsion de particules de polysiloxane contenant un ligand complexant le Gd3+ pour la synthèse de traceur biologique fluorescent. La fonction fluorescente est obtenue grâce à l'incorporation de Ru(bpy) qui correspond au tris(2,2'-bipyridyl) dichlororuthénium(II) hexahydrate. Ces nanoparticules ayant à la fois une propriété de luminescence due au Ru(bpy) et magnétique due à la présence de Gd3+ : la fonction de luminescence et la fonction magnétique sont donc introduites par deux molécules différentes. Il convient de souligner que la molécule contenant le Gd est liée chimiquement au polysiloxane lorsque la bille est synthétisée. En effet, lors de la synthèse sol-gel, cette molécule portant l'ion lanthanide est introduite comme précurseur. Lors de la réaction sol-gel, des ponts siloxane sont créés avec le précurseur de silice (le TEOS pour � tétraéthylorthosilicate�) de façon à insérer la molécule par liaison covalente dans la matrice de silice. Quelques exemples de nanobilles de silice incorporant des complexes de lanthanides émettant dans le visible ont été décrits dans la littérature, mais aucun de ces exemples concerne des lanthanides émettant dans le proche infrarouge. Il existe donc un réel besoin de fournir d'autres nanoparticules de silice comprenant des molécules fluorescentes et notamment des nanoparticules de silice comprenant des complexes de lanthanides capables d'émettre une fluorescence notamment dans la zone proche-infrarouge. EXPOSÉ DE L'INVENTION La présente invention permet de résoudre les problèmes techniques et inconvénients listés ci-dessus. En effet, cette dernière propose, pour la première fois, l'incorporation, dans une particule de silice, d'un complexe dont le rendement de luminescence est amélioré et qui, de plus, émet dans la zone proche-infrarouge et ce avec un bon rendement de luminescence. La présente invention utilise l'incorporation dans des particules de silice de composés organométalliques à base de terres rares. Les composés organométalliques utilisés dans l'invention ont la particularité de pouvoir complexer fortement un ion lanthanide même en solution aqueuse et de sensibiliser l'émission de fluorescence de certaines terres rares à l'aide d'un transfert d'énergie efficace. Ce type de molécule organo-lanthanide permet, d'une part, d'avoir la luminescence propre de chaque ions lanthanide mais également d'avoir des bandes d'excitation (plage de longueur d'onde) déterminées par la partie organique de la molécule. Ainsi généralement les bandes d'excitation de ces molécules correspondent à des longueurs d'onde plus élevées que pour les oxydes de terre rare. Par ailleurs, une fois l'énergie d'excitation absorbée par la partie organique de la molécule, la structure de celle-ci permet un transfert d'énergie favorable vers l'ion lanthanide, en limitant les désexcitations non radiatives. La désexcitation de l'ion lanthanide se fait par émission de photon. Le spectre de fluorescence est ainsi caractéristique de l'ion lanthanide choisi. La presente invention concerne, plus particulièrement, une particule de silice comprenant au moins un complexe d'au moins un lanthanide et d'au moins un ligand de formule (A) . N R5 R$ R7 R6 Z2 (A) dans laquelle Z1r Z2 et Z3, identiques ou différents, représentent chacun un groupement portant un atome 5 porteur d'un doublet libre et/ou d'une charge négative, - RI, R2, R3, R4, R5, R6, R-7, R8, R9, Rio, R11 et R12r identiques ou différents, représentent chacun un hydrogène, un radical alkyle éventuellement substitué, un radical aryle éventuellement substitué, un halogène, 10 un groupe -OR13 ou un groupe -SR13r avec R13 représentant H, un groupe alkyle éventuellement substitué ou un groupe aryle éventuellement substitué. Dans le cadre de la présente invention, le 15 lanthanide en complexe avec le ligand de formule (A) tel que précédemment défini est choisi dans le groupe constitué par le cérium (Ce), le praséodyme (Pr), le néodyme (Nd), le prométhium (Pm), le samarium (Sm), l'europium (Eu), le gadolinium (Gd), le terbium (Tb), 20 le dysprosium (Dy), l'holmium (Ho), l'erbium (Er), le thulium (Tm), l'ytterbium (Yb) et le lutécium (Lu). Avantageusement, le lanthanide en complexe avec le ligand de formule (A) tel que précédemment défini est choisi dans le groupe constitué par le cérium (Ce), le néodyme (Nd), l'europium (Eu), le gadolinium (Gd), le terbium (Tb), l'erbium (Er) et l' ytterbium (Yb). Ledit lanthanide se trouve, dans le complexe avec le ligand de formule (A), à un degré d'oxydation trois. Par � radical alkyle �, on entend dans le cadre de la présente invention, un groupe alkyle linéaire, ramifié ou cyclique, éventuellement substitué, de 1 à 20 atomes de carbone, notamment de 1 à 10 atomes de carbone, en particulier, de 1 à 8 atomes de carbone, tout particulièrement, de 1 à 6 atomes de carbone. Par � radical aryle �, on entend, dans le cadre de la présente invention, un groupe aromatique mono- ou polycyclique, éventuellement substitué, ayant de 6 à 20 atomes de carbone, notamment de 6 à 14 atomes de carbone, en particulier, de 6 à 8 atomes de carbone. Par � éventuellement substitué �, on entend, dans le cadre de la présente invention, un radical substitué par un ou plusieurs groupes choisis parmi : un groupe alkyle, un groupe alcoxy, un halogène, un hydroxy, un cyano, un trifluorométhyle ou un nitro. Par � groupe alcoxy �, on entend, dans le cadre de la présente invention, un atome d'oxygène substitué par un alkyle tel que précédemment défini. Par � halogène �, on entend, dans le cadre de la présente invention, un fluor, chlore, brome ou iode.30 Le groupement portant un atome porteur d'un doublet libre d'électrons et/ou d'une charge négative mis en oeuvre dans le cadre de la présente invention est un groupement impliqué dans la complexation des ions métalliques et notamment des ions lanthanides. Avantageusement, ledit groupement portant un atome porteur d'un doublet libre d'électrons et/ou d'une charge négative porte au moins un atome choisi parmi un atome d'oxygène, un atome d'azote, un atome de phosphore, un atome de soufre et un atome de carbone. Ces atomes peuvent être compris dans des groupes fonctionnels tels qu'une fonction hydroxyle, une fonction ester, une fonction acide carboxylique, une fonction amine (primaire, secondaire ou tertiaire), une fonction amide, une fonction oxime, une fonction isocyanate, une fonction iso-nitrile, une fonction hydrazine, une fonction hydrazone, une fonction imine ou une fonction phosphine. En particulier, ledit groupement portant un atome porteur d'un doublet libre d'électrons et/ou d'une charge négative comprend, en plus d'au moins une des fonctions pré-citées, au moins un atome d'azote porteur d'un doublet libre d'électrons, inclus dans un cycle saturé, insaturé ou aromatique. Ledit cycle comprend avantageusement 3 à 8 atomes de carbone. Dans une première variante, au moins un groupement portant un atome porteur d'un doublet libre d'électrons et/ou d'une charge négative utilisable dans le cadre de la présente invention est choisi dans le groupe constitué par les groupements -R14-COOR15, -R14- C5H3N-COOR15r -R14-P (0) -OC (R15) 3 avec R14 représentant un radical alkyle éventuellement substitué tel que précédemment défini et R15 représentant un hydrogène ou un radical alkyle éventuellement substitué tel que précédemment défini. Dans une seconde variante, au moins un groupement portant un atome porteur d'un doublet libre d'électrons et/ou d'une charge négative utilisable dans le cadre de la présente invention répond à la formule (B) suivante : OH (B) dans laquelle - R21 représente une liaison simple ou R21 représente un radical =CR23-, R17 étant alors absent ; - R22 représente une liaison simple ou R22 représente un radical -CR23=, R19 étant alors absent ; - R16, R17r R18r R19, R2o et R23r identiques ou différents, représentent un hydrogène, un radical alkyle éventuellement substitué, un radical aryle éventuellement substitué, un halogène, un radical - S03H, un radical -S03-, un groupe -OR13 ou un groupe - SR13r avec R13 représentant H, un groupe alkyle éventuellement substitué ou un groupe aryle éventuellement substitué. R17 ( N R2o Dans cette variante, des groupements particulièrement avantageux sont : - le groupement (B1) de formule (B) dans lequel R22 représente un radical -C (S03 ) = et R16, R17, R18r et R20 étant tels que précédemment définis ; - le groupement (B2) de formule (B) dans lequel R16 = R18 = R20 = H ; R21 = un radical =CH- et R22 = un radical -CH=, R17 et R19 étant absents ; - le groupement (B3) de formule (B) dans lequel R16 = R18 = R20 = H ; R21 = un radical =CH- et R22 = un radical -C(S03)=, R17 et R19 étant absents. Dans une troisième variante, au moins un groupement portant un atome porteur d'un doublet libre d'électrons et/ou d'une charge négative utilisable dans le cadre de la présente invention est choisi dans le groupe constitué par les groupements de formules (C), (D), (E), (F) et (H) suivantes : R26 R25 R24 R28 R29 R27 OH (C) OH (D) 11 R31 R30 R32 R33 R34 (E) OH (F) OH R37 R33 (H) OH dans lesquelles - G représente un 0, N, P, S ou un C substitué indépendamment par un hydrogène, un radical alkyle éventuellement substitué ou un radical aryle éventuellement substitué, - les radicaux R24, R25, R26, R27, R28, R29, R30r R31r R32r R33r R34r R35, R36, R37 et R38r identiques ou différents, représentent un hydrogène, un radical alkyle éventuellement substitué, un radical aryle éventuellement substitué, un halogène, un radical - S03H, un radical -503-, un groupe -OR13 ou un groupe - SR13r avec R13 représentant H, un groupe alkyle éventuellement substitué ou un groupe aryle éventuellement substitué. Avantageusement, les radicaux R24 et R25 et les radicaux R27 et R28 sont, deux à deux, des radicaux alkyle ou aryle éventuellement substitués pontants. De plus, G représente, de façon avantageuse, un oxygène. L'homme du métier connaît différents procédés de préparation de ligands de formule (A) et de complexes comprenant au moins un lanthanide et au moins un ligand de formule (A) susceptibles d'être mis en oeuvre dans le cadre de la présente invention. A titre d'exemple, peuvent être cités les procédés de préparation tels que décrits dans la demande internationale WO 2007/083036-Al [12], l'article de Cross et Sammes, 2003 [13] et l'article de Gateau et al., 2003 [14]. Les groupements Z1r Z2 et Z3 peuvent indépendamment les uns des autres être choisis dans l'un quelconque des groupes ou variantes ci-dessus. Les ligands de formule (A) mis en oeuvre dans les particules de silice de la présente invention sont avantageusement des ligands dans lesquels les groupements Z1r Z2 et Z3 sont identiques. Ainsi, des ligands particulièrement préférés dans le cadre de la présente invention sont : le ligand dans lequel Z1 = Z2 Z3 = B2 ci- après désigné par H3thqtcn ; le ligand dans lequel Z1 = Z2 = Z3 = B3 ci-après désigné par H3thgtcn-SO3 ; le ligand dans lequel Z1 = Z2 = Z3 = -CH2- 05H3N-COOH ci-après désigné par H3tpatcn. Les structures de ces trois ligands sont schématisées ci-dessous . H9 R = H8 H3thqtcn H3tpatcn R = S03 H3thgtcn-SO3 Le complexe d'au moins un lanthanide et d'au moins un ligand de formule (A) mis en oeuvre dans le cadre de la présente invention se trouve sous forme de complexe de coordination de formule générale (I) [Ln(L) (H2O)] n(I) dans laquelle Ln représente un lanthanide tel que précédemment défini, L est un ligand de formule (A) tel que précédemment défini et n est un entier variant de 0 à 6. Avantageusement, n est égal à 1. Avantageusement, les particules de silice mises en oeuvre dans la présente invention sont des particules de tailles nanométrique à micrométrique. Ainsi, ces particules ont des dimensions caractéristiques comprises entre 1 nm et 200 �m, notamment entre 2 nm et 30 �m et, plus précisément, entre 2 nm et 1 }gym. Les particules de silice selon la présente invention peuvent comprendre plusieurs complexes d'au moins un lanthanide et d'au moins un ligand de formule (A) tels que précédemment définis. Avantageusement, en fonction de la taille des particules de silice, ces dernières peuvent comprendre de 1 à 10 complexes d'au moins un lanthanide et d'au moins un ligand de formule (A) tels que précédemment définis. Lorsque plusieurs complexes sont compris dans une particule de silice selon la présente invention, les ligands compris dans ces complexes peuvent être identiques ou différents, tout comme les lanthanides compris dans ces complexes. Ainsi, on peut envisager, dans le cadre de la présente invention, des particules de silice comprenant plusieurs complexes d'un même ligand avec un même lanthanide, d'un même ligand avec différents lanthanides, de différents ligands avec un même lanthanide ou de différents ligands avec différents lanthanides. Dans une première alternative, le complexe d'au moins un lanthanide et d'au moins un ligand de formule (A) tels que précédemment définis que présente la particule de silice est encapsulé dans cette dernière. La particule de silice utilisée peut notamment être une bille de silice poreuse ou une particule de silice préparée en présence dudit complexe. Dans cette alternative, la particule de silice comprenant un complexe d'au moins un lanthanide et d'au moins un ligand de formule (A) tels que précédemment définis, encapsulé dans cette dernière peut, en outre, être fonctionnalisée. Par � fonctionnalisée �, on entend dans le cadre de la présente invention une particule de silice sur laquelle est greffée, avantageusement par liaison covalente, au moins une molécule portant une fonction chimique spécifique, ladite fonction chimique allant des amines aux carboxyles en passant par les thiols [15], [16] ou [17]. La fonctionnalisation de particules de silice est bien connue dans l'état de l'art. La technique communément mise en oeuvre pour cette fonctionnalisation consiste à utiliser la réactivité de surface de la silice pour faire réagir les groupements Si-OH de l'oxyde de surface avec une fonction de la molécule à greffer et notamment une fonction chlorosilane. L'autre extrémité de la molécule à greffer contient la fonction chimique spécifique. Cette alternative permet non seulement de protéger les complexes d'au moins un lanthanide et d'au moins un ligand de formule (A) du milieu environnant mais aussi de pouvoir diluer lesdits complexes dans n'importe quel solvant, hydrophile comme hydrophobe, puisque la silice est fonctionnalisable à volonté. Enfin, cette fonctionnalisation est particulièrement intéressante lorsque les nanoparticules objet de l'invention sont utilisées en biologie. Cette fonctionnalisation peut par exemple contenir des séquences d'ADN pour la reconnaissance génomique, des protéines pour la protéomique, des fonctions amine pour la solubilisation dans un tampon biologique, etc.... Grâce à cette fonctionnalisation, la surface des particules de silice selon la présente invention peut aussi être rendue biocompatible avec différentes enzymes. La présente invention concerne également un procédé de préparation d'une particule de silice comprenant au moins un complexe d'au moins un lanthanide et d'au moins un ligand de formule (A) telle que précédemment définie et, plus particulièrement, l'alternative correspondant à une nanoparticule de silice dans laquelle est encapsulé un complexe d'au moins un lanthanide et d'au moins un ligand de formule (A), ladite particule de silice pouvant éventuellement être fonctionnalisée. Ledit procédé comprend les étapes consistant à : a) encapsuler, dans une particule de silice, au moins un complexe comprenant au moins un lanthanide et au moins un ligand de formule (A) tel que précédemment défini et b) éventuellement fonctionnaliser ladite particule de silice obtenue à l'étape (a). Dans une première forme de mise en oeuvre de ce procédé, l'étape (a) consiste à : c) utiliser une particule de silice sur laquelle est greffé au moins un complexe comprenant au moins un lanthanide et au moins un ligand de formule (A) susceptible d'être obtenue par le procédé tel que défini ci-après (étape (a') et éventuellement étape (b') définies ci-après), puis d) enrober ladite particule par une couche de silice. Dans une seconde forme de mise en oeuvre de ce procédé, l'étape (a) consiste à : e) mettre en contact une particule de silice poreuse avec au moins un ligand de formule (A) tel que précédemment défini éventuellement complexé avec au moins un lanthanide tel que précédemment défini, f) éventuellement mettre en contact la particule de silice obtenue à l'étape (e) avec au moins 10 un lanthanide tel que précédemment défini, g) éventuellement, enrober la particule obtenue à l'étape (f) par une couche de silice. Dans cette seconde forme de mise en oeuvre, deux cas sont envisageables. Le premier cas correspond 15 au cas où un complexe d'au moins un lanthanide avec au moins un ligand de formule (A) est utilisé à l'étape (e), l'étape (f) est alors inutile. Pour le second cas, si seul le ligand de formule (A) (i.e. en absence d'au moins un lanthanide) 20 est utilisé lors de l'étape (e), l'étape (f) est nécessaire. Dans ce cas, le (ou les) lanthanide(s) mis en oeuvre migre (nt) jusqu'au (x) ligand (s) via les pores de la particule de silice poreuse afin que le(s) complexe(s) d'organo-lanthanides puisse(nt) être 25 formé(s). L'étape (f) consiste à remplacer l'ion autre qu'un lanthanide en complexe avec le ligand de formule (A) par un lanthanide, ledit ion étant généralement un ion Na+. Avantageusement, ledit remplacement est effectué en modulant le pH du milieu réactionnel dans 30 lequel est effectué l'étape (f). Cette modulation peut être un abaissement ou un accroissement du pH en fonction du (ou des) ligand(s) utilisé(s). Le milieu réactionnel mis en oeuvre lors de l'étape (f) est avantageusement un milieu aqueux. Dans une troisième forme de mise en oeuvre de ce procédé, l'étape (a) consiste à : h) mettre en contact au moins un complexe comprenant au moins un lanthanide et au moins un ligand de formule (A) tel que précédemment défini avec au moins un précurseur de silice dans des conditions permettant d'obtenir une particule de silice, i) éventuellement, enrober ladite particule obtenue à l'étape (h) par une couche de silice. Lors des étapes (c), (e), (f) et (h), un mélange de différents lanthanides et/ou de différents ligands de formule (A) peuvent être utilisés. Les étapes (d), (g), (h) et (i) sont des techniques bien connues de l'homme du métier de fabrication de particules de silice ou de fabrication de matériaux revêtus de silice, telles que les méthodes sol-gel et notamment la méthode dite de Strôber [18]. Ces étapes peuvent consister en la formation d'une micro-émulsion eau dans huile contenant des précurseurs de silice dans laquelle va avoir lieu la croissance de la couche de silice. Lors de l'étape (h) précédemment définie, les complexes de lanthanides étant mis en solution dans l'eau vont ainsi migrer à l'intérieur des précurseurs de silice et se faire piéger dans la matrice de silice en construction. A titre de précurseurs de silice, on peut citer le TEOS, le TMOS (pour � tétraméthylorthosilicate�), l'APTES (pour � aminopropyltriéthoxysilane �) et l'APTMS (pour � aminopropyltriméthoxysilane �). Dans une seconde alternative, le complexe d'au moins un lanthanide et d'au moins un ligand de formule (A) tels que précédemment définis que présente la particule de silice se trouve en surface de ladite particule de silice. Ledit complexe est donc greffé à la surface de la particule de silice. Ce greffage met avantageusement en oeuvre un groupement réactif en surface de la particule de silice et un groupement réactif porté par le complexe d'au moins un lanthanide et d'au moins un ligand de formule (A). Le groupement réactif porté par le complexe peut être porté par les radicaux R1 à 12 ou Z1 à 3 du ligand de formule (A). Le groupement réactif en surface de la particule de silice peut être soit naturellement présent à la surface de la particule de silice (greffage direct), soit apporté sur cette dernière notamment par fonctionnalisation (greffage indirect). Ce greffage implique avantageusement une liaison covalente entre les deux groupements réactifs. Dans cette variante, la particule de silice utilisée peut être une bille de silice non poreuse. La présente invention concerne donc un procédé de préparation d'une particule de silice comprenant au moins un complexe d'au moins un lanthanide et d'au moins un ligand de formule (A) telle que précédemment définie et, plus particulièrement, l'alternative correspondant à une nanoparticule de silice sur laquelle est greffé un complexe d'au moins un lanthanide et d'au moins un ligand de formule (A). Ce procédé comprend les étapes suivantes : a') à greffer, de façon directe ou indirecte, sur une particule de silice au moins un ligand de formule (A) éventuellement complexé avec au moins un lanthanide, b') éventuellement mettre en contact la particule de silice greffée obtenue à l'étape (a') avec au moins un lanthanide. Avantageusement, si l'étape (a') est mise en oeuvre en utilisant un complexe d'au moins un lanthanide avec au moins un ligand de formule (A), l'étape (b') est inutile. Par contre, si seul le ligand de formule (A) (i.e. en absence d'au moins un lanthanide) est utilisé lors de l'étape (a'), l'étape (b') est nécessaire. Cette dernière consiste à remplacer l'ion autre qu'un lanthanide en complexe avec le ligand de formule (A) par un lanthanide, ledit ion étant généralement un ion Na+. Avantageusement, ledit remplacement est effectué en modulant le pH du milieu réactionnel dans lequel est effectué l'étape (b'). Cette modulation peut être un abaissement ou un accroissement du pH en fonction du (ou des) ligand(s) utilisé(s). Le milieu réactionnel mis en oeuvre lors de l'étape (b') est avantageusement un milieu aqueux. A l'étape (b'), un mélange de différents lanthanides peut être utilisé et ce dans une stoechiométrie définie afin de constituer un code utilisable dans les différentes applications des particules de silice selon la présente invention. De plus, une fois l'ion lanthanide complexé au ligand de formule (A), il est extrêmement difficile de le déloger du complexe même en solution aqueuse, ce qui rend le complexe très stable. Les ligands de formule (A) et notamment de formule (B) mis en oeuvre dans le cadre de la présente invention présentent de multiples intérêts et avantages qui sont . - la possibilité d'incorporer toute la série des ions lanthanides sur le même type de molécule et ainsi d'avoir accès à différentes longueurs d'onde d'émission, - une absorption vers 390 nm, ce qui est beaucoup plus haut que dans le cas des oxydes. Cet avantage permet d'avoir la fluorescence de l'ion lanthanide avec une excitation relativement haute en longueur d'onde, - un même comportement chimique quel que soit l'ion lanthanide avec lequel elle se complexe. De ce fait, un mélange de plusieurs molécules avec des ions lanthanides sera homogène. Ceci permet de fabriquer des codes avec une dispersion homogène des molécules lors de la synthèse des particules de silice. La répartition du code est alors identique dans chaque particule de silice. De plus, les complexes comprenant un lanthanide et au moins un ligand de formule (A) et avantageusement un ligand de formule (B) présentent des propriétés photophysiques en solution intéressantes : de forts rendements quantiques de luminescence, une solubilité et une stabilité dans l'eau élevées. En effet, les rendements quantiques de luminescence obtenus sont parmi les plus élevés jusqu'à présent décrits dans la technique. En outre, ces complexes associent, pour la première fois, de tels rendements quantiques de luminescence à une stabilité dans l'eau très élevée. Enfin, les propriétés photophysiques telles que décrites sont conservées après l'inclusion dans de la silice. De tels complexes permettent donc d'obtenir des particules de silice incorporant de tels complexes de lanthanides avec une émission dans le proche Infra- Rouge. Ces systèmes sont donc particulièrement intéressants pour des applications en biologie et dans les dispositifs d'imagerie. En effet, les particules de silice selon la présente invention contiennent un code optique pouvant servir à la réalisation de traceurs pour la biologie ou de traceurs pour le marquage anticontrefaçon. Ainsi, la présente invention concerne l'utilisation d'une particule de silice selon la présente invention ou d'une particule de silice susceptible d'être préparée par un procédé de préparation selon la présente invention en tant que traceurs pour la biologie ou en tant que traceurs pour le marquage anti-contrefaçon. L'utilisation de complexe contenant au moins un ligand de formule (A) avec un ion Yb, Er ou Nd permet d'avoir une luminescence dans l'infrarouge. Celle-ci est très intéressante pour l'application dans le domaine biomédical et dans le domaine de l'anticontrefaçon car, dans ce cas, il y a un grand gap en longueur d'onde entre l'excitation et l'émission et que cette dernière se trouve préférentiellement en dehors du domaine visible. De plus, l'utilisation de l'ion Gd dans les complexes mis en oeuvre dans le cadre de la présente invention permet d'avoir, en plus des propriétés de luminescence, une propriété magnétique. Cela permet d'avoir pour la particule de silice à la fois des propriétés de luminescence (code optique) et magnétique. Cette propriété supplémentaire peut servir, dans le cas d'une utilisation comme traceur pour lutter contre la contrefaçon, de clef de détection ou d'un paramètre supplémentaire de codage. En ce qui concerne la lutte anti-contrefaçon, l'utilisation de particules de silice fonctionnalisées ou non selon la présente invention permet d'envisager d'introduire de telles particules dans différents solvants ou polymères choisis en fonction des propriétés des particules. On peut envisager d'introduire de telles particules fonctionnalisées ou non dans un polymère tel qu'un polymère thermodurcissable du type vernis ou autre. Le vernis ainsi obtenu peut être déposé ou enduit sur n'importe quel objet et notamment sur des tissus ou sur des substrats rigides (matériaux polymères, métalliques, oxydes, etc...) naturels ou synthétiques. Les particules de silice fonctionnalisées ou non objet de la présente invention introduites dans un polymère à enduire sur tout type de supports permettent, grâce à leurs propriétés, de conférer des propriétés de luminescence ou magnétiques au matériau enduit. Pour l'application comme traceur en biologie, il est généralement nécessaire d'avoir une signature optique simple et une signature magnétique. Dans ce cas, il est possible d'incorporer dans la particule de silice à la fois un complexe avec un ligand de formule (A) avec un ion Gd (détection par imagerie par résonance magnétique, IRM) et un autre complexe avec un ligand de formule (A) avec une autre terre rare tel que le Tb ou l'Eu (émission dans le visible) ou tel que Yb ou Nd (émission dans l'infrarouge). La présente invention concerne également certains des complexes mis en oeuvre dans les particules 15 de silice selon l'invention. En effet, l'assemblage d'unités 8- hydroxyquinolinate ou d'unités proches de 8-hydroxyquinolinate sur un ligand nonadenté tripodal permet d'établir un seul type de complexes de 20 lanthanides à base de tris-hydroxyquinolinate bien définis, neutres et monomériques. En outre, alors que les 2-carboxamide-8-hydroxyquinoline tridentés ont récemment conduit à isoler des complexes de lanthanides dans différentes formes isomériques (syn ou anti), 25 l'utilisation d'une ancre tripodale pour organiser les unités hydroxyquinolinate bidentées conduit à un seul type de complexes de lanthanides. Ainsi, la présente invention concerne un complexe comprenant au moins un lanthanide et au moins 30 un ligand de formule (A) 1015 N'Z2 R5 R$ R7 R6 dans laquelle - RI, R2, R3, R4, R5, et R12r identiques ou différents, représentent chacun un 5 hydrogène, un radical alkyle éventuellement substitué, un radical aryle éventuellement substitué, un halogène, un groupe -OR13 ou un groupe -SR13r avec R13 représentant H, un groupe alkyle éventuellement substitué ou un groupe aryle éventuellement substitué, - Z1r Z2 et Z3, identiques ou différents, représentent chacun un groupement de formule (B) suivante : OH (B) dans laquelle R21 représente une liaison simple ou R21 représente un radical =CR23-, R17 étant alors absent ; R22 représente une liaison simple ou R22 représente un radical -CR23=, R19 étant alors absent ; R17 R2o (A) R7, R8, R9, R1o, R11 R8 R7 R6 dans laquelle K N'Z2 R5 (A) - R16, R17r R18r R19, R2o et R23r identiques ou différents, représentent un hydrogène, un radical alkyle éventuellement substitué, un radical aryle éventuellement substitué, un halogène, un radical -SO3H, un radical -SO3-, un groupe -OR13 ou un groupe -SR13r avec R13 représentant H, un groupe alkyle éventuellement substitué ou un groupe aryle éventuellement substitué. La présente invention concerne également les complexes préférés tels que précédemment définis et répondant à cette définition générale. La présente invention concerne également certains des ligands mis en oeuvre dans le cadre des nanoparticules de silice selon l'invention. Ainsi, la présente invention concerne un ligand de formule (A) Z~ \~ 2 I R R - R1, R2, R3, R4, R5, R6, R7, R8, R9, R1o, R11 et R12r identiques ou différents, représentent chacun un hydrogène, un radical alkyle éventuellement substitué, un radical aryle éventuellement substitué, un halogène, un groupe -OR13 ou un groupe -SR13r avec R13 représentant H, un groupe alkyle éventuellement substitué ou un groupe aryle éventuellement substitué, Z1r Z2 et Z3, identiques ou différents, représentent chacun un groupement de formule (C) 5 suivante : S03 R17 R21_ ( N R18 R2o R16 OH (C) dans laquelle R21 représente une liaison simple ou R21 représente un radical =CR23-, R17 étant alors absent ; 10 R16, R17, R18, R2o et R23r identiques ou différents, représentent un hydrogène, un radical alkyle éventuellement substitué, un radical aryle éventuellement substitué, un halogène, un radical -S03H, un radical -S03-, un groupe -OR13 ou un groupe 15 -SR13r avec R13 représentant H, un groupe alkyle éventuellement substitué ou un groupe aryle éventuellement substitué. La présente invention concerne également les ligands préférés décrits dans la présente et 20 répondant à la définition générale ci-dessus. D'autres caractéristiques et avantages de la présente invention apparaîtront encore à l'homme du métier à la lecture des exemples ci-dessous donnés à titre illustratif et non limitatif, et faisant référence aux figures annexées. BRÈVE DESCRIPTION DES DESSINS La figure 1 est une représentation ellipsoïdale du complexe 1 tel que défini dans la présente, vu de dessus (probabilité de 30%). La figure 2 propose le polyèdre de coordination du Nd dans le complexe [Nd(thgtcn)]. La figure 3 présente le spectre H RMN d'une solution Nd : thgtcn-S03 (1 D20 à pD de 7,7 ; à 70 °C et La figure 4 microscopie électronique en nanoparticules de silice d'organo-lanthanides selon dispersées dans de l'éthanol. La figure 5 présente graphiquement la mesure du potentiel Zêta de nanoparticules de silice comprenant des complexes d'organo-lanthanides selon la présente invention. EXPOSÉ DÉTAILLÉ DE MODES DE RÉALISATION PARTICULIERS I. Synthèse et caractérisation des ligands. I.1. Synthèse du H3thqtcn : 1,4,7-Tris-[2-(8-hydroxyquinolinyl)méthyl]-1,4,7-triazacyclononane. Le ligand H3thgtcn a été synthétisé, en 4 étapes, à partir des produits accessibles dans le commerce et selon le protocole décrit par J. P. Cross et P. G. Sammes [13] légèrement modifié, cette . 1) dans une solution de à 400 MHz. présente un cliché de transmission (TEM) de comprenant des complexes la présente invention, modification ayant entraîné une importante augmentation du rendement (11 % vs 4 %). Une solution d'ester de 1,4,7-Tris-[2-(8-(2,2-diméthylpropanoyloxy)quinolinyl)methyl]-1,4,7- triazacyclononane (1,171 g, 1,37 mmol) dans du THF dégazé (30 mL) a été ajoutée à une solution dégazée de KOH dans de l'eau milliQ (10 mL, 12,35 mmol). La solution ainsi obtenue a été mélangée à température ambiante pendant 6 jours puis neutralisée (pH = 7) par addition d'une solution aqueuse de HC1 1M (- 6 mL). Le produit brut a été extrait avec de l'acétate d'éthyle (75 mL) et la couche organique lavée avec une solution aqueuse saturée de NaHCO3 (5 x 15 mL), puis avec une solution aqueuse saturée de NaCl (5 x 15 mL) et finalement séchée avec du Na2SO4 anhydre. Après évaporation du solvant, le résidu a été trituré dans de l'éther pour obtenir du H3thgtcn. 0,5 H20. 0,2 KC1 en tant qu'un solide jaune pâle (0,608 g, 74 %). RMN-1H (D20, 400 MHz, 298 K, pD = 1.4) : 8=3.55 ( s , 12H, N (CH2) 2N) , 4 . 0 (s, 6H, N (CH2) qui) , 6.81 (d, J = 8 . 0 Hz, 3H, H10), 7.21 (d, J = 8 . 0 Hz, 3H, H8) , 7.26 (t, J = 8.0 Hz, 3H, H9), 7.44, (d, J = 8.8 Hz, 3H, H6), 8 . 1 5 (d, J = 8 . 8 Hz, 3H, H7). ES-MS m/z (%) : 601.3 (100) [M + H]+, 623.3 (7) [M + Na]+. Anal. Calc. pour H3thgtcn; C 0.5H20. 0.2KC1; C36H37N603.5K0.2C10.2 (624.64) C 69.22, H 5.97, N 13.45; trouvé : C 69.29, H 6.01, N 13.22%. I . 2 . Synthèse du H6thgtcn-S03 : 1, 4, 7-Tris-[2-(5-sulfo-8-hydroxyquinolinyl)methyl]-1,4,7-triazacyclononane. Le ligand H3thgtcn (0,104 g, 0,17 mmol) a été couvert par une quantité minimale d'oléum (H2SO4/S03 20%, 1,5 mL). Le mélange a été agité toute la nuit à température ambiante puis versé sur de la glace. La solution a été évaporée jusqu'à siccité puis dissoute dans de l'EtOH. Une lente évaporation de la solution à 4 °C a produit un précipité jaune d'une forme trisprotonée du ligand H6thgtcn-S03. 6H20. 0.3H2SO4 (0.134 g, 92%). RMN 1H (D20, 400 MHz, 298 K, pD = 8.3) : 8=2.95 (s, 12H, N (CH2) 2N) , 3.85 (s, 6H, N (CH2) qui) , 6.66 (d, J = 7 . 6 Hz, 3H, H10) , 7.60 (d, J = 7 . 6 Hz, 3H, H9), 7.72 ( t , J = 7 . 6 Hz, 3H, H7), 8 . 7 5 , (d, J = 7 . 6 Hz, 3H, H6). ES-MS m/z (%) : 641.2 (100) [M + H]+. Anal. Calc. for H6thgtcn-S03. 6H20. 0.3H2SO4; c36H48.6N6013.2s3.3 (978.40) : C 44.23, H 4.95, N 8.60; Trouvé: C 44.07, H 4.99, N 8.63%. La grande solubilité du ligand H6thgtcn-S03 a permis la détermination de ses constantes de déprotonation par titrage potentiométrique de la forme protonée HXthgtcn-S03 du ligand avec du KOH dans du KC1 à 0,1 M à 298 K. La forme entièrement protonée H12thgtcn-S03 du ligand a 12 sites de déprotonation, 3 groupes pyridinium, 3 nitrogènes tertiaires, 3 oxygènes hydroxyle et 3 groupes sulfoniques. Les 3 sulfonates sont complètement déprotonés dans les conditions expérimentales utilisées. Les constantes de deprotonation du H9thgtcn-5033+ sont définies comme Kai = [H9 iL] (1-i) [H]+ [H8 1L] (2-i)+ L' analyse des courbes potentiométriques a permis la détermination précise de 6 constantes de déprotonation (pKa8 = 2,9(2), pKa7 = 5,34(5), pKa6 = 8,01(8), pKa5 = 8,78(1), pKa4 = 8,98(4), pKa3 = 10,25(2�, alors qu'il était possible d'uniquement obtenir la somme de pKa1+pKa2 = (22,51(3�. I.3. Synthèse du H3tpatcn : 1,4,7-Tris-[(6- (carboxypyridin-2-yl)méthyl]-1,4,7-triazacyclononane. Cette synthèse a été effectuée selon le protocole décrit par Gateau et al., 2003 [14]. II. Synthèse et caractérisation des complexes de lanthanides. II.1. Complexe [Ln(thgtcn)] avec Ln = Nd, Er, Yb. Une solution de Ln(OTf)3 (Ln = Nd, Er, Yb) (0,09 mmol) dans du méthanol (4 mL) a été ajoutée à une solution de H3thqtcn (0,09 mmol) dans du méthanol (4 mL). L'addition de 0,85 équivalent d'une solution aqueuse à 1 M de KOH a donné une solution jaune limpide qui a été réfrigérée à 4 °C toute la nuit. Le KOTf a été éliminé par filtration. La diffusion lente d'une solution de KOH (3,3 équivalents additionnels) à la solution résultante à 4 °C entraîne la formation d'un solide microcristallin jaune qui a été séparé par filtration, lavé avec du méthanol et de l'eau milliQ, et séché sous un vide secondaire pendant deux jours pour obtenir le complexe [Ln(thqtcn] (48-79%). Anal. Calc. [Nd(thqtcn)], C36H33N6O3Nd: C 4.48, N 11.33; found : C 58.89, H 4.52, N Anal. Calc. for [Er (thgtcn) ] , C36H33N6O3Er : C 4.35, N 10.99; Trouvé : C 56.98, H 4.22, N Anal. Calc. for [Yb (thgtcn) ] , C36H33N6O3Yb: C 4.32, N 10.90; Trouvé : C 55.81, H 4.06, N Les analyses élémentaires de tous les complexes sont compatibles avec la présence d'espèces 10 [Ln(thqtcn)] analytiquement pures. Ces complexes sont insolubles dans tous les solvants habituellement utilisés dans les laboratoires. Les monocristaux de [Nd(thqtcn)] 15 utilisables pour une diffraction de rayons X ont été obtenus par une lente diffusion d'une solution de KOH à 1mM dans une solution de méthanol à 4mM de 1:1:0,85 Nd:H3thqtcn:KOH. Des cristaux utilisables pour une diffraction de rayons X ont également été obtenus pour 20 le complexe [Eu(thqtcn)] (complexe 2) par extraction à partir d'acétonitrile chaud. Le complexe [Nd(thqtcn)] (complexe 1) est montré à la Figure 1. Les distances et angles sélectionnés sont présentés pour le complexe 1 dans le Tableau 1 ci-dessous. 25 Tableau 1 [Nd(thqtcn)] M-0 (1) 2,393(3) M-0 (2) 2,409(3) M-0 (3) 2,406(3) M-N (1)mcy 2,788(4) M-N (3) mcy 2,789(3) M-N (2) mcy 2,796(4) M-N(4)py 2,609(4) 58.28, H 11.14%. 56.53, H 10.73%. 56.10, H 10.65%. M-N (5) py 2,621(4) M-N (6) py 2,608(4) Dans les deux complexes, l'ion métallique est coordiné 9 fois par 9 atomes donneurs du ligand : 3 nitrogènes du cycle 1,4,7-triazacyclononane, 3 nitrogènes et 3 oxygènes des unités hydroxyquinoléine. Les bras pendants hydroxyquinoléine lient le métal dans un mode hélicoïdal et les deux énantiomères L et D sont trouvés dans la structure cristallographique du complexe de Nd entraînant un groupe d'espace centrosymétrique P2(1)/c. La structure cristallographique du complexe de Eu présente uniquement l'énantiomère L résultant en un groupe d'espace chiral (R32). Des structures analogues ont déjà été observées pour le complexe [Ln(tpatcn)] nonacoordonné avec tpatcnH3 = 1,4,7-tris[(6-carboxypyridin-2-yl)methyl]-1,4,7-triazacyclononane et Ln = Nd, Eu, Gd ou Lu [ 18 ] . Le polyèdre de coordination de [Nd(thqtcn)] peut être décrit comme un prisme trigonal, tricapé, légèrement distordu avec une pseudo-symétrie C3 (Figure 2). Le complexe [Eu(thgtcn)] adopte également une géométrie prismatique, trigonale, tricapée mais présente un axe cristallographique C3. Dans les deux complexes, une face triangulaire est formée par les 3 nitrogènes du macrocycle 1,4,7-triazacyclononane, et une seconde par les 3 oxygènes quinolinate. Les 3 nitrogènes des groupes hydroxyquinolate occupent les positions capantes. Les faces triangulaires à base d'oxygène sont légèrement tordues autour de l'axe des faces à base de nitrogène. La valeur moyenne des angles de torsion formés par les atomes des faces rectangulaires est de 22.(2) pour Nd et de 19.2 (3) pour Eu alors qu'une distorsion légèrement supérieure à partir de la géométrie trigonale régulière a été trouvée pour les complexes [Nd(tpatcn)] (24.2(8)) et [Eu(tpatcn)] 22.0(3). Les plans définis par les deux faces triangulaires sont presque parallèles dans les deux complexes (angle entre les plans 0° pour Eu et 2° pour Nd). II.2. Complexe [Ln (Hnthgtcn) ]n+ avec Ln = Nd, Yb. Les espèces partiellement protonées ont été préparées in situ en mélangeant des quantités équimolaires du ligand et du sel Ln(0Tf3) approprié dans du MeOD. Des aliquotes d'une solution à 1M de KOD dans du D20 ont été successivement ajoutés et la formation du complexe a été suivi par RMN-1H. L'addition de 0,85 équivalent de base est nécessaire pour avoir une complexation complète du ligand. Cependant, au-delà de 0,85 équivalent, la précipitation d'une poudre jaune est survenue. [Nd(Hnthgtcn)]n+. RMN 1H (CD30D, 400 MHz, 25°C) : 8=-1.50 (s, 1H, H5a/H5b), -0.12 (s, 1H, (CH2) tcn) , 5.09 (s, 1H, H5a/H5b), 6.68 (s, 1H, H9) , 6.83 (s, 1H, (CH2) tcn) , 6.83 (s, 1H, H10) , 7.47 (d, J = 8.0 Hz, 1H, H8), 8.40 (d, 1H, H8), 9.10 RMN 1H (CD30D, 0.01 (s, 1H, 1H, H9), 6.73 J = 8 . 0 Hz, 1H, H6), 8.62 (d, J = 8 . 0 Hz, (s, 1H, (CH2) tcn) , 9.91 (s, 1H, (CH2) tcn) . 400 MHz, 40°C) : 8=-1.08 (s, 1H, H5a/H5b), - (CH2) tcn) , 5.03 (s, 1H, H5a/H5b), 6.53 (s, (s, 1H, H10) , 6.84 (s, 1H, (CH2) tcn) , 7.50 (d, J = 8 . 0 Hz, 1H, H8), 8.41 (d, J = 8 . 0 Hz, 1H, H6), 8.67 (d, J = 8.0 Hz, 1H, H8), 8.72 (s, 1H, (CH2)tcn), 8.43 (s, 1H, (CH2) tcn) . [Yb(Hnthgtcn)]n+. RMN 1H (CD3OD, 400 MHz, 25°C): 8=-12.11 (s, 1H, (CH2)tcn), -4.88 (s, 1H, (CH2)tcn), -3.70 (S, 1H, H5a/H5b), 2.77 (S, 1H, (CH2)tcn), 4.59 (S, 1H, H5a/H5b), 4.59 (S, 1H, H1o), 7.87 (s, 1H, H9), 8.25 (d, J = 8.0 Hz, 1H, H8), 9.23 (s, 1H, H6), 9.95 (s, 1H, H8), 15.16 (s, 1H, (CH2) tcn) . RMN 1H (CD3OD, 400 MHz, 15°C): 6=-13.16 (s, 1H, (CH2)tcn), -5.41 (s, 1H, (CH2)tcn), -4.18 (s, 1H, H5a/H5b), 3.60 (s, 1H, (CH2)tcn), 4.47 (s, 1H, H10) , 5.55 (s, 1H, H5a/H5b), 7.89 (s, 1H, H9), 8.27 (d, J = 8.0 Hz, 1H, H8), 9.25 (d, J = 8.0 Hz, 1H, H6), 9.99 (d, J = 8.0 Hz, 1H, H8), 15.80 (s, 1H, (CH2) tcn) . Une lente diffusion d'éther d'isopropyle dans les solutions ci-dessus a permis d'obtenir des cristaux jaunes utilisables pour une diffraction de rayons X. 11.3. Complexe [Ln (thgtcn-SO3) ]3 avec Ln = Nd, Er, Yb. La solubilité dans l'eau est essentielle pour une utilisation des complexes de lanthanides en tant que sondes luminescentes pour l'imagerie biomédicale. Le groupe caractéristique sulfonyle est connu pour aider à la solubilisation dans l'eau des entités hydrophobes par la formation d'espèces négativement chargées. Ainsi, H3thgtcn-SO3 analogue de H3thgtcn a été préparé. Les complexes pour les mesures de RMN 1H et de luminescence ont été préparés in situ en mélangeant des quantités stoechiométriques du ligand H6thgtcn-S03 et du Ln (OTf) 3 approprié. La RMN 1H a été réalisée dans du D20 après ajustement de la valeur du pD avec une solution de KOD. Des solutions à 1 mM des complexes de [Ln (thgtcn-S03) ] 3- dans du TBS à o, l M (pH = 7,4) ont été utilisées pour les études de luminescence. [Nd(thqtcn-S03) ]3-. RMN 1H (D20, 400 MHz, 25°C, pD 7.7): 8=0.46 (s, 1H, (CH2)tcn), 0.78 (s, 1H, (CH2)tcn), 1.68 (s, 1H, (CH2)tcn), 4.82 (s, 1H, (CH2)tcn), 5.46 (s, 1H, H5a/H5b), 5.97 (s, 1H, H5a/H5b), 6.87 (d, J = 7.0 Hz, 1H, H10), 8.89 (d, J = 7.0 Hz, 1H, H9), 9.83 (d, J = 8 . 0 Hz, 1H, H6), 10.32 (d, J = 8 . 0 Hz, 1H, H7). RMN 1H (D20, 400 MHz, 70°C, pD 7.7) : 8=0.62 (s, 1H, (CH2)tcn), 1.30 (s, 1H, (CH2)tcn), 1.75 (s, 1H, (CH2)tcn), 4.50 (s, 1H, (CH2)tcn), 5.16 (s, 1H, H5a/H5b) , 5.54 (s, 1H, H5a/H5b) , 6.81 (d, J = 7.0 Hz, 1H, H10), 8.75 (d, J = 7.0 Hz, 1H, H9), 9.46 (d, J = 8.0 Hz, 1H, H6), 10.52 (d, J = 8.0 Hz, 1H, H7). Comme espéré, ce ligand entraîne des complexes de Ln(III) hydrosolubles aux pH physiologiques. Le spectre d'une solution Nd:thqtcn-S03 (1:1) dans du D20 à 70 °C et à pD = 7,7 montre la présence de 4 signaux affectés aux 12 protons du macrocycle 1,4,7-triazacyclononane (d = 0.62, 1.30, 1.75 et 4.50 ppm), 2 signaux pour les protons des 6 méthylènes des bras du ligand (d = 5.16 et 5.54 ppm) et 4 signaux correspondant aux 5 protons aromatiques de l'hydroxyquinoléine (d = 6.81, 8.75, 9.46 et 10.52 ppm) (Figure 3). La stabilité thermodynamique et cinétique dans l'eau à un pH physiologique est une propriété cruciale pour l'application des complexes de lanthanide en tant que tags luminescents dans les systèmes biologiques. La grande solubilité dans l'eau des complexes de thgtcn-5036- a poussé les inventeurs à étudier leur stabilité pour évaluer leur potentiel d'application. De façon notable, l'interaction entre les ions lanthanide et le ligand a été suivie par spectrophotométrie UV-visible pour un ion représentatif de taille intermédiaire qu'est le Gd en solutions aqueuses diluées, tamponnées par de l'Hepes à pH 7,4. La valeur de pGd (pM= -log [M] libre à pH 7, 4, [M] total =1 mM et [bpatcn] total= 10 mM), qui permet une comparaison simple et directe des stabilités des complexes en conditions physiologiques, trouvée pour thgtcn-5036 (19) est similaire à la valeur rapportée pour les complexes de gadolinium d'acide diéthylénétriaminopentaacétique (dtpa) (pGd = 19,6) qui sont largement reconnus comme non-toxiques. La grande stabilité à un pH physiologique et la grande stabilité cinétique du complexe de gadolinium avec le ligand thgtcn-5036 indiquent que les complexes de lanthanide avec le ligand thgtcn-5036- sont particulièrement adaptés pour des applications en tant que sondes dans l'imagerie biomédicale. De plus, il a été démontré que, aux concentrations et pH utilisés, le complexe thgtcn-SO3 ne se dissocie pas dans l'eau, ne contient pas de molécules d'eau coordonnées et présente une sphère de coordination interne, rigide et plutôt bien définie. II.4. Synthèse des complexes de lanthanides ayant pour ligand H3tpatcn. Cette synthèse a été effectuée selon les protocoles décrits par Gateau et al., 2003 [18]. 222. Incorporation des complexes de lanthanides dans une bille de silice. Le protocole utilisé pour cette incorporation est le suivant : - préparation d'une solution comprenant 1,65 mL de Triton X-100 (surfactant non ionique), de 1,6 mL d'hexanol, de 7,5 mL de cyclohexane, 80 pL de solution aqueuse du complexe de lanthanide qu'est le Eu(tpatcn) à 0,1 M, 100 pL d'ammonium aqueux (30% en masse) et 400 pL d'eau ; - agitation de ladite solution pendant 30 min, à température ambiante ; - ajout de 100 pL de TEOS ; - agitation pendant 24 h, à température ambiante ; Ce protocole consiste en la formation d'une micro-émulsion eau dans huile contenant de fait des nanoréacteurs dans lesquels va avoir lieu la croissance de la couche de silice. Les complexes de lanthanides étant mis en solution dans l'eau vont ainsi migrer à l'intérieur des nanoréacteurs et se faire piéger dans la matrice de silice en construction. Cette synthèse permet d'obtenir des nanoparticules luminescentes, sphériques, de taille 40 nm parfaitement dispersées dans un solvant tel que l'éthanol. Le cliché TEM permet d'en témoigner (Figure 4). IV. Propriétés photophysiques des nanoparticules de silice comprenant des complexes de lanthanides selon l'invention. Tous les chélates EuIII et ybIII du ligand thgtcn-5036-, aussi bien en solution qu'insérés dans la silice, présentent une luminescence NIR centrée sur le métal dans des solutions aqueuses tamponnées (pH 7,4), avec presqu'aucune émission résiduelle des ligands, ce qui indique un transfert d'énergie efficace. Les complexes permettent un important effet "antenna" associé à des longueurs d'onde d'excitation à basse energie pour le complexe ybIII, comparé aux nanoparticules contenant des oxydes de lanthanides qui nécessitent une forte énergie d'excitation. De plus, l'émission des chélates en solution ou insérés dans des nanoparticules de silice, présentent un spectre d'émission avec un recouvrement parfait, indiquant que la symétrie des chélates est préservée dans les nanoparticules. Enfin, il n'y a pas d'interaction entre l'ion lanthanide et le réseau de silice. Les durées de vie observées de 1,08 et 1,23 ms pour le complexe [Eu(tpatcn)] en solution dans l'eau ou encapsulé dans la silice, respectivement, sont comparables aux valeurs mesurées pour les podates, indiquant que la silice fournit une meilleure protection pour l'ion LnIII vis-à-vis de son environnement et des processus de désactivation non-radiative. Les durées de vie mesurées en solution dans l'eau pour le chélate [Yb(thgtcn-SO3)] présentent des résultats similaires avec 2,05 et 4,17 ms, respectivement en solution et encapsulé. De plus, l'augmentation est deux fois supérieure comparée aux durées de vie du complexe [Eu(tpatcn)] du fait que l'ion YbIII est bien plus sensible au quenching de la luminescence par des vibrations à haute énergie. Les rendements quantiques des chélates de EuIII et YbIII ont été mesurés à pH 7,4 et à température ambiante. Dans les deux cas, la luminescence visible et NIR de chélates de ln"II 1:1 est suffisamment intense en solution aqueuse pour permettre la détermination des rendements quantiques. Ces chélates présentent des rendements quantiques assez grands par rapport aux données publiées dans la littérature, en particulier pour le YbIII et pour les solutions aqueuses. Un rendement quantique aussi élevé que 0,11 % a été obtenu pour le chélate du YbIII inséré dans des nanoparticules de silice (0,14 % en solution) et 1,6 % pour le chélate du EUIII (9,0 % en solution). En effet, il est bien connu que les ions LnIII émettant dans le proche Infra-Rouge, en raison de leur petite bande interdite, sont très sensibles au photoblanchîment par les oscillateurs immédiats, tels que 0-H, N-H, ou même C-H. Un rendement quantique de 0,11 % est un des rendements quantiques les plus élevés observés en solution aqueuse. Ces rendements quantiques de luminescence des chélates en solution et insérés dans des nanoparticules de silice sont plus proches en tenant compte de l'absorption de la silice. En calculant et en considérant qu'aucune autre voie de désactivation n'est changée entre les chélates lors des mesures de durées de vie, nous pouvons estimer que la diminution des rendements quantiques est le résultat de l'absorption de la silice. En fait, la silice pure a des longueurs d'ondes d'absorption et d'excitation comprises entre 200 to 500 nm. Comme les mesures du rendement quantique résultant d'une méthode absolue avec une sphère d'intégration, l'absorption des photons par les nanoparticules n'est pas corrélée à l'émission des photons par l'ion lanthanide. Une partie de l'énergie d'excitation est absorbée par la silice et libérée par des procédés de désactivation non radiative sans transfert aux complexes. La contribution de cette absorption peut être estimée en comparant les complexes de EuIII et de YbIII Dans le cas des nanoparticules de EuIII, la longueur d'onde d'excitation est de 270 nm résultant en une absorption d'environ 80 % de l'énergie par la silice alors que cette dernière est seulement proche de 20 % pour le complexe de YbIII qui est plus sensible aux processus de désactivation. L'explication est qu'à 300 nm (excitation des nanoparticules de EuIII), l'absorption de la silice pure est bien plus importante qu'à 390 nm (excitation des nanoparticules de YbIII) Il a donc été démontré que la silice agit comme un hôte efficace pour les chélates de LnIII qui ont des durées de vie plus longues qu'en solution. Ces mesures de luminescence indiquent qu'il n'y a pas d'effet de quenching observable et aucune interaction entre le réseau de silice et les chélates de lanthanides dans la nanoparticule. De plus, l'insertion des chélates dans la silice a quasiment aucune influence sur les propriétés photophysiques des chélates (durée de vie, rendements quantiques et spectre de luminescence). V. Coquille de silice protectrice et fonctionnalisation de la surface de la silice. Le protocole suivant a été utilisé pour obtenir une nanoparticule de silice comprenant au moins un complexe de lanthanide et à la surface de laquelle une fonction amine est greffée : - préparation d'une solution comprenant 1,65 mL de Triton X-100 (surfactant non ionique), de 1,6 mL d'hexanol, de 7,5 mL de cyclohexane, 80 pL de solution aqueuse du complexe de lanthanide qu'est le Eu(tpatcn) à 0,1 M, 100 pL d'ammonium aqueux (30% en masse) et 400 pL d'eau ; - agitation de ladite solution pendant 30 min, à température ambiante ; - ajout de 100 pL de TEOS ; - agitation pendant 24 h, à température ambiante ; ajout de 15 pL TEOS et de 15 pL de APTES utilisé pour obtenir une fonction amine greffée, à température ambiante ; - agitation pendant 24 h, à température ambiante ; Une mesure du potentiel Zêta des nanoparticules ainsi obtenues permet de caractériser la modification de surface. Les courbes présentées à la Figure 5 montrent une modification de la charge de surface et donc une fonctionnalisation de la surface, une fonction amine hydrophile ayant bien été greffée en surface de la nanoparticule. Il convient de remarquer que l'ajout de TEOS permet de réaliser une coquille de silice autour de la matrice initialement créée. Cette coquille permet de retrouver un état neutre en surface de la silice. Effectivement, une mesure de potentiel Zêta montre que l'incorporation de la molécule complexée ne se fait pas uniquement à l'intérieur de la matrice de silice mais qu'il y en a aussi en surface. En faisant croître cette nouvelle couche de Silice, on s'affranchit de la présence de complexes de lanthanides en surface et retrouve de fait l'état de surface de la silice neutre. Le complexe de lanthanides n'est donc plus dès lors en contact avec le milieu extérieur. REFERENCES [1] H. Ow, Larson DR, Srivastava M et al, "Bright and stable core-shell fluorescent silica nanoparticles", NanoLetters 2005 ; Vol. 5, No. 1, 113- 117, [2] N.A.M Verhaegh et A. VanBlaaderen, "Dispersions of rhodamine-labeled silica spheressynthesis, Characterization, and fluorescence confocal scanning laser microscopy" ; Langmuir ; 1994 ; Vol. 10, 1427-1438 [3] Andrew Burns, Hooisweng Ow et Ulrich Wiesner, "Fluorescent core-shell silica nanoparticles: towards " Lab on a Particle " architectures for nanobiotechnology", Chem. Soc. Rev., 2006, 35, 1028- 1042 [4] Y. Chen et Z. Lu, "Dye sensitized luminescent europium nanoparticles and its timeresolved fluorometric assay for DNA", Analytica Chimica Acta, 587 (2007), 180-186, [5] J. Yuan and G. Wang, "Lanthanide-based luminescence probes and time-resolved luminescence bioassays", Trends in Analytical Chemistry, 25 (2006), 490-500, [6] H. Harma, T. Soukka, T. LOvren, "Europium nanoparticles and time-resolved fluorescence for ultrasensitive detection of prostate-specific antigen", Clin. Chem., 47 (2001), 561-568, [7] Z. Ye, M. Tan, G. Wang, J. Yuan, "Preparation, characterization, and time-resolved fluorometric application of silica-coated terbium(III) fluorescent nanoparticles", Anal. Chem., 76 (2004), 513-518, [8] Z. Ye, M. Tan, G. Wang, J. Yuan, J., "Novel fluorescent europium chelate-doped silica nanoparticles: preparation, characterization and timeresolved fluorometric application", Mat. Chem., 14 (2004), 851-856, [9] M. Tan, G. Wang, Z. Ye, J. Yuan, "Synthesis and characterization of titania-based monodisperse fluorescent europium nanoparticles for biolabeling", Journal of Luminescence, 117 (2006), 20-28, [10] H. Hakala, V.M. Mukkala, T. Sutela and J. Hovinen, "Synthesis and properties of nanospheres copolymerised with luminescent europium(III) chelates", Org. Biomol. Chem, 4 (2006), 1383-1386, [11] S. Santra, R. P. Bagwe, D. Dutta, J.T. Stanley, G. A. Walter, W. Tan, B. M. Moudgil and R. A. Mericle, "Synthesis and Characterization of fluorescent, Radio-opaque, and Paramagnetic Silica Nanoparticles for multimodal Bioimagin Applications", Adv. Mat., 17 (2005), 2165-2169, [12] Demande internationale WO 2007/083036-Al publiée le 26 juillet 2007, [13] J. P. Cross, P. G. Sammes, J. Chem. Research. (S) 2003, 704, [14] C. Gateau, M. Mazzanti, J. Pécaut, F. Dunand, A, L. Helm, Dalton Trans. 2003, 2428, [15] J. W. Goodwin and al. ; Colloid Polym. Sci. 268, 766-777, 1990, 5 [16] Jesionowski T.1; Krysztafkiewicz A. "Colloids and Surfaces A: Physicochemical and Engineering Aspects", Volume 207, Number 1, 30 juillet 2002, pp. 49-58(10), [17] Z. Wu and al. ; Journal of Colloid and Interface Science 304 (2006) 119-124, [18] W. Strôber, A. Fink et E. J. Bohn, J. Coll. Interace Sci, 1968, 26, 62. REVENDICATIONS1) Particule de silice comprenant au moins un complexe d'au moins un lanthanide et d'au moins un 5 ligand de formule (A) . N Z2 R$ R7 R6 R5 (A) dans laquelle Z1r Z2 et Z3, identiques ou différents, représentent chacun un groupement portant un atome 10 porteur d'un doublet libre et/ou d'une charge négative, - RI, R2, R3, R4, R5, R6, R-7, R8, R9, Rio, R12 et R12r identiques ou différents, représentent chacun un hydrogène, un radical alkyle éventuellement substitué, un radical aryle éventuellement substitué, un halogène, 15 un groupe -OR13 ou un groupe -SR13r avec R13 représentant H, un groupe alkyle éventuellement substitué ou un groupe aryle éventuellement substitué. 2) Particule de silice selon la 20 revendication 1, caractérisée en ce que ledit lanthanide est choisi dans le groupe constitué par le cérium (Ce), le néodyme (Nd), l'europium (Eu), le gadolinium (Gd), le terbium (Tb), l'erbium (Er) et l' ytterbium (Yb). 3) Particule de silice selon l'une quelconque des revendications 1 ou 2, caractérisée en ce que ledit groupement portant un atome porteur d'un doublet libre d'électrons et/ou d'une charge négative porte au moins un atome choisi parmi un atome d'oxygène, un atome d'azote, un atome de phosphore, un atome de soufre et un atome de carbone. 4) Particule de silice selon l'une quelconque des revendications précédentes, caractérisée en ce que ledit groupement portant un atome porteur d'un doublet libre d'électrons et/ou d'une charge négative porte au moins une fonction choisie dans le groupe constitué par une fonction hydroxyle, une fonction ester, une fonction acide carboxylique, une fonction amine, une fonction amide, une fonction oxime, une fonction isocyanate, une fonction iso-nitrile, une fonction hydrazine, une fonction hydrazone, une fonction imine ou une fonction phosphine. 5) Particule de silice selon l'une quelconque des revendications précédentes, caractérisée en ce que ledit groupement portant un atome porteur d'un doublet libre d'électrons et/ou d'une charge négative comprend au moins un atome d'azote porteur d'un doublet libre d'électrons, inclus dans un cycle saturé, insaturé ou aromatique. 6) Particule de silice selon l'une quelconque des revendications précédentes, caractériséeen ce que au moins un groupement portant un atome porteur d'un doublet libre d'électrons et/ou d'une charge négative est choisi dans le groupe constitué par les groupements -R14-COOR15r -R14-05H3N-COOR15, -R4-P(0)-OC(R5)3 avec R14 représentant un radical alkyle éventuellement substitué et R15 représentant un hydrogène ou un radical alkyle éventuellement substitué. 7) Particule de silice selon l'une quelconque des revendications précédentes, caractérisée en ce que au moins un groupement portant un atome porteur d'un doublet libre d'électrons et/ou d'une charge négative répond à la formule (B) suivante : OH (B) dans laquelle R21 représente une liaison simple ou R21 représente un radical =CR23-, R17 étant alors absent ; R22 représente une liaison simple ou R22 20 représente un radical -CR23=, R19 étant alors absent ; R16, R17, R18, R19, R2o et R23r identiques ou différents, représentent un hydrogène, un radical alkyle éventuellement substitué, un radical aryle éventuellement substitué, un halogène, un radical 25 -S03H, un radical -S03-, un groupe -OR13 ou un groupe R17 R2o-SR13r avec R13 représentant H, un groupe alkyle éventuellement substitué ou un groupe aryle éventuellement substitué. 8) Particule de silice selon la revendication 7, caractérisée en ce que ledit groupement de formule (B) est choisi parmi : - le groupement (B1) de formule (B) dans lequel R22 représente un radical -C (S03) = et R26, R17, R18r et R20 étant tels que définis à la revendication 7 ; - le groupement (B2) de formule (B) dans lequel R26 = R18 = R20 = H ; R21 = un radical =CH- et R22 = un radical -CH=, R17 et R19 étant absents ; - le groupement (B3) de formule (B) dans lequel R26 = R18 = R20 = H ; R21 = un radical =CH- et R22 = un radical -C(S03)=, R17 et R19 étant absents. 9) Particule de silice selon l'une quelconque des revendications précédentes, caractérisée en ce que au moins un groupement portant un atome porteur d'un doublet libre d'électrons et/ou d'une charge négative est choisi dans le groupe constitué par les groupements de formules (C), (D), (E), (F) et (H) . R2s \ ~ R29 R26 V R25 v R27 R24 N/ OH (C) (D) OH 51R31 R30 R32 R33 R34 (E) OH (F) OH R37 R38 (H) OH dans lesquelles - G représente un 0, N, P, S ou un C substitué indépendamment par un hydrogène, un radical 5 alkyle éventuellement substitué ou un radical aryle éventuellement substitué, - les radicaux R24, R25, R26, R27, R28, R29, R30r R31r R32r R33, R34, R35, R36, R37 et R38r identiques ou différents, représentent un hydrogène, un radical 10 alkyle éventuellement substitué, un radical aryle éventuellement substitué, un halogène, un radical - S03H, un radical -503-, un groupe -OR13 ou un groupe - SR13r avec R13 représentant H, un groupe alkyle éventuellement substitué ou un groupe aryle 15 éventuellement substitué. 10) Particule de silice selon l'une quelconque des revendications précédentes, caractériséeen ce que ledit complexe se trouve sous forme de complexe de coordination de formule générale (I) [Ln(L) (H2O)n] (I) dans laquelle Ln représente un lanthanide tel que défini à l'une quelconque des revendications 1 ou 2, L est un ligand de formule (A) tel que défini à l'une quelconque des revendications 1 ou 3 à 9, et n est un entier variant de 0 à 6. 11) Particule de silice selon l'une quelconque des revendications précédentes, caractérisée en ce que ladite particule est de tailles nanométrique à micrométrique. 12) Particule de silice selon l'une quelconque des revendications précédentes, caractérisée en ce que ledit complexe est encapsulé dans ladite particule de silice. 13) Particule de silice selon la revendication 12, caractérisée en ce que ladite particule de silice est fonctionnalisée. 14) Particule de silice selon l'une 25 quelconque des revendications 1 à 11, caractérisée en ce que ledit complexe se trouve en surface de ladite particule. 15) Procédé de préparation d'une particule 30 de silice comprenant au moins un complexe d'au moins un lanthanide et d'au moins un ligand de formule (A) telle 15 20que définie à la revendication 14 comprenant les étapes suivantes . a') à greffer, de façon directe ou indirecte, sur une particule de silice au moins un ligand de formule (A) tel que défini à l'une quelconque des revendications 1 ou 3 à 9 éventuellement complexé avec au moins un lanthanide tel que défini à l'une quelconque des revendications 1 ou 2, b') éventuellement mettre en contact la particule de silice greffée obtenue à l'étape (a') avec au moins un lanthanide tel que défini à l'une quelconque des revendications 1 ou 2. 16) Procédé de préparation d'une particule de silice comprenant au moins un complexe d'au moins un lanthanide et d'au moins un ligand de formule (A) telle que définie à l'une quelconque des revendications 12 ou 13, caractérisé en ce que ledit procédé comprend les étapes consistant à : a) encapsuler, dans une particule de silice, au moins un complexe comprenant au moins un lanthanide et au moins un ligand de formule (A) tel que défini à l'une quelconque des revendications 1 à 10 et b) éventuellement fonctionnaliser ladite particule de silice obtenue à l'étape (a). 17) Procédé selon la revendication 16, caractérisé en ce que ladite étape (a) consiste à : c) utiliser une particule de silice sur laquelle est greffé au moins un complexe comprenant au moins un lanthanide et au moins un ligand de formule(A) susceptible d'être obtenue par le procédé tel que défini à la revendication 15, puis d) enrober ladite particule par une couche de silice. 18) Procédé selon la revendication 16, caractérisé en ce que ladite étape (a) consiste à : e) mettre en contact une particule de silice poreuse avec au moins un ligand de formule (A) tel que défini à l'une quelconque des revendications 1 ou 3 à 9 éventuellement complexé avec au moins un lanthanide tel que défini à l'une quelconque des revendications 1 ou 2, f) éventuellement, mettre en contact la particule de silice obtenue à l'étape (e) avec au moins un lanthanide tel que défini à l'une quelconque des revendications 1 ou 2, g) éventuellement, enrober la particule obtenue à l'étape (f) par une couche de silice. 20 19) Procédé selon la revendication 16, caractérisé en ce que ladite étape (a) consiste à : h) mettre en contact au moins un complexe comprenant au moins un lanthanide et au moins un ligand 25 de formule (A) tel que défini à l'une quelconque des revendications 1 à 10 avec au moins un précurseur de silice dans des conditions permettant d'obtenir une particule de silice, i) éventuellement, enrober ladite particule 30 obtenue à l'étape (h) par une couche de silice. 20) Utilisation d'une particule de silice telle que définie dans l'une quelconque des revendications 1 à 14 ou d'une particule de silice susceptible d'être préparée par un procédé tel que défini à l'une quelconque des revendications 15 à 19, en tant que traceur pour la biologie. 21) Utilisation d'une particule de silice telle que définie dans l'une quelconque des revendications 1 à 14 ou d'une particule de silice susceptible d'être préparée par un procédé tel que défini à l'une quelconque des revendications 15 à 19, en tant que traceur de marquage anti-contrefaçon.15